(57)【要約】【課題】本発明は、窓ガラスとして用いられる低放射膜を用いた断熱性三層複層ガラスにおいて、屋内と屋外の温度差が大きい使用環境でもガラス板のたわみを抑制した断熱性三層複層ガラスを得ることを目的とした。【解決手段】３枚のガラス板と、該ガラス板の間に設けられた単一の密閉空間である中空層を２つと、低放射膜と、を有する窓ガラス用断熱性三層複層ガラスにおいて、該ガラス板は、厚みが２〜６．５ｍｍ、かつ３枚が同厚であり、該低放射膜は、最も屋外側に配置されるガラス板である第１ガラス板の、中空層側の面にのみ配置されるものであり、該第１ガラス板の日射吸収率が１５％以上、６３％未満であり、熱貫流率が２．５Ｗ／ｍ２Ｋ以下である、窓ガラス用断熱性三層複層ガラス。【選択図】図１
2020033233.tif 000002
【特許請求の範囲】
【請求項１】
３枚のガラス板と、該ガラス板の間に設けられた単一の密閉空間である中空層を２つと、低放射膜と、を有する窓ガラス用断熱性三層複層ガラスにおいて、
該ガラス板は、厚みが２〜６．５ｍｍ、かつ３枚が同厚であり、
該低放射膜は、最も屋外側に配置されるガラス板である第１ガラス板の、中空層側の面にのみ配置されるものであり、
該第１ガラス板の日射吸収率が１５％以上、６３％未満であり、
熱貫流率が２．５Ｗ／ｍ２Ｋ以下である、窓ガラス用断熱性三層複層ガラス。
【請求項２】
前記ガラス板と前記中空層の厚みの合計が、４７ｍｍ以下であり、
該中空層の厚みの合計が８ｍｍ以上であることを特徴とする請求項１記載の窓ガラス用断熱性三層複層ガラス。
【請求項３】
前記第１ガラス板は、厚みが５ｍｍ以下であることを特徴とする請求項１又は請求項２に記載の窓ガラス用断熱性三層複層ガラス。
【請求項４】
前記中空層は、乾燥空気、アルゴン、クリプトン、及びネオンからなる群から選ばれる少なくとも１つが充填された気体層であることを特徴とする請求項１乃至請求項３のいずれかに記載の窓ガラス用断熱性三層複層ガラス。
【請求項５】
前記２つの中空層は、乾燥空気、アルゴン、及びクリプトンからなる群から選ばれる少なくとも１つが充填された気体層であり、
熱貫流率が１．５Ｗ／ｍ２Ｋ未満である、請求項１乃至請求項４のいずれかに記載の窓ガラス用断熱性三層複層ガラス。
【請求項６】
前記中空層のうち少なくとも１つは、ネオンを有する気体層であり、
熱貫流率が１．５Ｗ／ｍ２Ｋ以上、２．５Ｗ／ｍ２Ｋ以下である、請求項１乃至請求項４のいずれかに記載の窓ガラス用断熱性三層複層ガラス。
【発明の詳細な説明】
【技術分野】
【０００１】
本発明は、窓ガラス用の断熱性複層ガラスに関し、特にガラス板を３枚用いた窓ガラス用の断熱性三層複層ガラスに関する。
【背景技術】
【０００２】
複層ガラスは、一般に、複数枚のガラス板を、スペーサーを用いて隔置し、ガラス板とスペーサーとで密閉空間である中空層を形成した構成である。該複層ガラスは中空層があることで断熱性能が高まり、結露防止や、屋内側冷暖房の負荷軽減などの利点があるため、建物の窓用部材に組み込まれ広く利用されている。上記のような複層ガラスは、中空層に空気以外の気体を充填することにより、断熱性能の向上や遮音性能の向上等、様々な効果を付与することが可能である。
【０００３】
上記のような複層ガラスは、現在、ガラス板を２枚用いたものが広く普及しており、中空層に空気を充填した一般的な複層ガラスの場合、熱貫流率（Ｕ値）は約２．８〜３．６Ｗ／ｍ２Ｋであることが知られている。複層ガラスの断熱性能を向上させる、すなわち上記の熱貫流率を小さくする手法としては、中空層に充填するガスの種類を断熱性能の高いガスにしたり、中空層の厚みを厚くしたり、中空層の数を増やしたりする方法が挙げられ、例えばガラス板を３枚以上用いた三層複層ガラス（例えば、特許文献１、特許文献２参照）が提案されている。近年、窓用部材に高い断熱性能が要求されており、上記のようなガラス板を３枚以上用いた三層複層ガラスの実用化が検討されつつある（例えば、特許文献３参照）。
【０００４】
また、断熱性能を向上させる手法として、低放射性の積層膜（以下、低放射膜と記載することもある）をガラス板上に設けた低放射ガラスも広く利用されている。該低放射膜は、近赤外域から赤外域の光を反射するため、太陽光による屋内の温度上昇を抑制できる。また、屋内から屋外への熱の伝達を遮断するため、屋内を保温、断熱する能力も高い。上記のような低放射膜としては、通常、Ａｇ膜と透明誘電体膜を複数層積層した積層膜が広く知られている。
【０００５】
前述したように、近年はより高い断熱性能を示す窓用部材への要求が高まっており、前述した三層複層ガラスに上記の低放射膜を設けることが検討されている。例えば、特許文献４には、ガラス板を３枚用いた三層複層ガラスが提案されている。当該文献では、屋内側のガラス板の両表面に低放射膜を形成した三層複層ガラスが開示されている。また、当該文献の実施例には、上記の三層複層ガラスにさらに低放射膜を１つ形成した例が開示されており、熱貫流率が約０．７〜０．９Ｗ／ｍ２Ｋである旨が記載されている。
【０００６】
また、特許文献５には、ガラス板を３枚用いた複層ガラスの内部において、反射防止膜と低放射膜とが対向するように配置した多重窓ガラスユニットが提案されている。当該文献では、ガラス板に低放射膜が形成されると可視光透過率が低下するため、対向する位置に反射防止膜を設けることによって、可視光透過率の低下を抑えることが可能であると開示されている。また、当該文献の例４では、屋外側から、ガラス板／反射防止膜／中空層／低放射膜／ガラス板／反射防止膜／中空層／低放射膜／ガラス板、という順に積層された複層ガラスが開示されており、熱貫流率（Ｕ値）が０．７Ｗ／ｍ２Ｋである旨が記載されている。
【０００７】
また、特許文献６には、ガラス板を３枚用いた複層ガラスにおいて、ガラス板の少なくとも１枚は表面に低放射膜を有し、中空層に不活性ガスが充填され、かつ板ガラスの各々の厚みがそれぞれ異なる複層ガラスが提案されている。当該文献の実施例には、屋外側のガラス板の中空層側の面に低放射膜、屋内側のガラスとして合わせガラスを用い、ガラス板を計４枚使用する三層複層ガラスを開示しており、熱貫流率が０．９７〜１．１１Ｗ／ｍ２Ｋを示すことが記載されている。
【０００８】
また、特許文献７には、最も屋内側のガラス面に低放射膜を形成した複層ガラスが提案されている。当該文献では、室内からの輻射伝達を抑制することを目的として、屋内側のガラス面に低放射膜を形成して断熱性能を向上させている。また、当該文献には、上記の複層ガラスにさらにガラス板を追加し、三層複層ガラスとして用いる旨が開示されている。
【先行技術文献】
【特許文献】
【０００９】
【特許文献１】実開昭５６−１５７４９号公報
【特許文献２】特開平９−２６３４２８号公報
【特許文献３】特開２０１５−１４３４２０号公報
【特許文献４】国際公開ＷＯ２０１５／１９０１１１号公報
【特許文献５】特表２０１２−５０５９８４号公報
【特許文献６】特開２００５−０６０１４１号公報
【特許文献７】特開平１０−１２０４４７号公報
【特許文献８】特開２０１３−１４４６１７号公報
【発明の概要】
【発明が解決しようとする課題】
【００１０】
複層ガラスとして代表的なのは、２枚のガラス板の間に中空層を１つ有する二層複層ガラスであるが、中空層に用いられる空気やＡｒ等の気体は温度変化に伴う体積変化が非常に大きく、温度が高くなると膨張、低くなると収縮し、ガラス板にたわみを生じる。このため、二層複層ガラスの製造時より使用環境の温度が高くなると中空層の気体が膨張して、該中空層に対してガラス板が外側にたわみ、製造時より使用環境の温度が低くなると気体が収縮し、該中空層に対してガラス板が内側にたわむことが知られている。なお、通常中空層の温度は、使用環境における屋内の温度と屋外の温度との間の値となる。
【００１１】
近年、断熱性能を向上させる為に、前述したようにガラス板を３枚用いた三層複層ガラスを用いる事が提案され、さらなる断熱性能の向上を目的として、低放射膜を用いた断熱性三層複層ガラスの実用化が検討されている。
【００１２】
上記について本発明者らが検討を行ったところ、二つの中空層と三枚のガラス板を用いた断熱性三層複層ガラスは、上記の二層複層ガラスの一つの中空層の単純な膨張、収縮によるたわみとは異なって、断熱性三層複層ガラスを屋内と屋外の温度差が数十度になるような実際に使用する使用環境で窓ガラスとして用いると、３枚あるガラス板のうちいずれかのガラス板が大きくたわんでしまうという、複雑な挙動を生じるようになることが予想された。このような挙動は、三層複層ガラスの中空層が２つになり、屋外側中空層の温度と屋内側中空層の温度との双方が、互いの温度に影響を与え合うようになる為であると考えられる。窓ガラス板がたわむと透過像が歪んで見えてしまい、視認性の低下や違和感を生じさせる原因になる。
【００１３】
また、断熱性能の向上を目的として当該三層複層ガラスに低放射膜を設けると、透過像やガラス板に反射された反射像がより歪んで見えてしまう場合があることがわかった。これは、低放射膜は通常のガラス板の面よりも可視光反射率を上げる傾向があるためと考えられる。例えば、複数の窓ガラスが並んで配置されるようなビルディング等の場合、屋外から窓ガラスを見た時の反射像を歪める等、外観品質を損なわせることが懸念される。
【００１４】
そこで本発明は、窓ガラスとして用いられる低放射膜を用いた断熱性三層複層ガラスにおいて、屋内と屋外の温度差が大きい使用環境でもガラス板のたわみを抑制した断熱性三層複層ガラスを得ることを目的とした。
【課題を解決するための手段】
【００１５】
通常、複層ガラスの中空層を封止する際の製造環境は室温（約１５〜２５℃）程度であり、中空層の圧力は、窓ガラスとして使用する使用地の大気圧と同程度になるように製造される。そのため、一般的な複層ガラスの中空層の室温における圧力は、使用地の室温における大気圧と同程度の圧力を有する。従って、中空層の温度が室温から離れて温度差が大きくなるほど中空層内に封止された気体が膨張又は収縮し、当該中空層と接するガラス板にたわみを生じさせて、該複層ガラスの透過像や反射像を歪める原因になると予想される。特に三層複層ガラスの屋外側の中空層は屋内環境と隣接せず、かつ屋外環境と隣接する層である為、屋外の温度に近付いてしまい、室温から離れた温度をとりやすいので気体の膨張又は収縮が大きくなる。
【００１６】
そこで上記の課題に対して本発明者らが検討を行ったところ、図１に示したように、三層複層ガラス１の、最も屋外側の第１ガラス板Ｇ１の中空層Ｓ１側の面に低放射膜ＬＥを設けると、三層複層ガラス１のガラス板に生じるたわみを抑制する傾向が見られることがわかった。そこで、得られた知見からさらなる検討を行ったところ、使用する３枚のガラス板の厚みを２〜６．５ｍｍ、かつ同厚とし、さらに第１ガラス板Ｇ１の日射吸収率を特定の範囲内とすることにより、最もガラス板のたわみが生じ易いと考えられる寒冷地の冬期を想定した使用環境において、ガラス板の中央部のたわみの量を０．５ｍｍ未満とすることが可能となることがわかった。具体的には、屋内と屋外の温度差が約３０℃である使用環境において、たわみ量を０．５ｍｍ未満とすることが可能であることがわかった。
【００１７】
すなわち本発明は、３枚のガラス板と、該ガラス板の間に設けられた単一の密閉空間である中空層を２つと、低放射膜と、を有する窓ガラス用断熱性三層複層ガラスにおいて、該ガラス板は、厚みが２〜６．５ｍｍ、かつ３枚が同厚であり、該低放射膜は、最も屋外側に配置されるガラス板である第１ガラス板の、中空層側の面にのみ配置されるものであり、該第１ガラス板の日射吸収率が１５％以上、６３％未満であり、熱貫流率が２．５Ｗ／ｍ２Ｋ以下である、窓ガラス用断熱性三層複層ガラスである。
【発明の効果】
【００１８】
本発明により、窓ガラスとして用いられる低放射膜を用いた断熱性三層複層ガラスにおいて、ガラス板のたわみを抑制した断熱性三層複層ガラスを得ることが可能となる。さらに、本発明の断熱性三層複層ガラスは、ガラス板のたわみが生じ易いと考えられる冬期の、特に寒冷地の使用環境においても、窓ガラスとして実用に足るものである。
【図面の簡単な説明】
【００１９】
【図１】本発明の実施形態の一例を示す模式図である。
【発明を実施するための形態】
【００２０】
１：用語の説明
本明細書に用いる用語を以下に説明する。
【００２１】
（各部名称）
本明細書では、最も屋外側に配置されるガラス板を「第１ガラス板」、最も屋内側に配置されるガラス板を「第３ガラス板」、及び２つの中空層に挟まれ、窓ガラス用断熱性三層複層ガラス（以下、単に「三層複層ガラス」と記載することもある）の内部に配置されるガラス板を「第２ガラス板」と記載する。また、２つの中空層のうち、屋外側の中空層を「第１中空層」、屋内側の中空層を「第２中空層」と記載する。また、単に「ガラス板」や「中空層」と記載する場合は、三層複層ガラスに用いられているいずれか又は全てのガラス板や中空層を指すものとする。
【００２２】
（ガラス面）
本明細書では、屋外、屋内、及び中空層と面するガラス板の面を「ガラス面」と記載する。また、「ガラス面上」とは、ガラス面の上を指すものであり、ガラス面と接触するものでも、任意の第３の層を介してガラス面に固定されているものでもよい。また、本明細書では、説明を簡略にする為に、第１ガラス板の屋外側のガラス面を「１面」とし、該１面から屋内側へ向かって、「２面」、「３面」、「４面」、「５面」、及び「６面」と記載することもある。
【００２３】
（同厚）
本発明における「同厚」とは、ＪＩＳ  Ｒ３２０２「フロート板ガラス及び磨き板ガラス」に記載の、厚み３〜６．５ｍｍまでの板ガラスにおける厚みの許容差に準じて、第１ガラス板の厚みに対して、第２ガラス板の厚み及び第３ガラス板の厚みが±０．３ｍｍ以内に入る場合を指すものとする。
【００２４】
（たわみ量、日射吸収率）
本明細書の「たわみ量」とは、製造時の中空層の室温での圧力と、使用地の室温での大気圧とが同様である場合に生じる、ガラス板中央部のたわみの量を指すものとする。前述したように、複層ガラスは通常、使用地の大気圧によってたわみが生じないように、製造時の中空層の圧力を調整する。例えば標高の高い高地等で使用する際、製造時の中空層の圧力を通常よりも減圧させ、高地で使用する際にたわまないようにする。また、一般的な複層ガラスの使用地は、大気圧が約１０１３．３×１０２Ｐａである低地が多く、その場合は室温で中空層の圧力が約１０１３．３×１０２Ｐａになるように製造を行う。
【００２５】
本明細書における具体的なたわみ量、及び日射吸収率は、以下の（１）〜（３）方法で算出することが可能である。
【００２６】
（１）まず、三層複層ガラスにおける各ガラス板の日射吸収率をＪＩＳ  Ｒ３１０６（板ガラス類の透過率・反射率・放射率・日射熱取得率の試験方法）に準拠して計算する。
【００２７】
（２）次に、セントラル硝子株式会社が公開する「板ガラス総合カタログ  技術資料編」の第５１−５７ページ（http://www.cg-glass.jp/pro/pdf/all/technique_P51-57.pdfを参照）の記載に従い、使用環境下における各ガラス板及び各中空層の温度を算出する。また、この時の使用環境を「冬期」とし、屋外の温度を−１０℃、屋内の温度を２０℃とし、屋外と屋内の温度差を３０℃とする。
【００２８】
（３）次に、汎用ＦＥＭ解析ソフトウェア（Ａｂａｑｕｓ）を用いて、２つの中空層の内部圧力差、及び、それに伴う各ガラス板の変形形状をシミュレーションし、各ガラス板のたわみ量を算出する。尚、中空層の内部圧力差は、生産時の中空層の温度と使用環境下の中空層の温度の差から生じる、中空層の膨張又は収縮から求めることが可能である。当該の「生産時の中空層の温度」は、生産時の室温と同等とみなし２０℃とする。
【００２９】
２：三層複層ガラス
本発明は、３枚のガラス板と、該ガラス板の間に設けられた単一の密閉空間である中空層を２つと、低放射膜と、を有する窓ガラス用断熱性三層複層ガラスにおいて、該ガラス板は、厚みが２〜６．５ｍｍ、かつ３枚が同厚であり、該低放射膜は、最も屋外側に配置されるガラス板である第１ガラス板の、中空層側の面にのみ配置されるものであり、該第１ガラス板の日射吸収率が１５％以上、６３％未満であり、熱貫流率が２．５Ｗ／ｍ２Ｋ以下である、窓ガラス用断熱性三層複層ガラスである。
【００３０】
以下に、本発明の三層複層ガラス及び該三層複層ガラスを構成する各部材について、図１を参照しながら説明する。なお、図１は本発明の三層複層ガラス１の実施形態の一例であり、本発明を限定するものではない。
【００３１】
（ガラス板）
本発明に用いるガラス板としては、例えば通常使用されているソーダ石灰ガラス、無アルカリガラス、高透過ガラス、風冷強化ガラス、化学強化ガラス、ホウケイ酸塩ガラス、低膨張ガラス、ゼロ膨張ガラス、低膨張結晶化ガラス、ゼロ膨張結晶化ガラス等を用いることが可能であり、窓ガラス用として通常用いられているソーダ石灰ガラスを用いるのが好ましい。また、３枚のガラス板は同じ種類のガラス板を用いるものでも、異なる種類のガラス板を用いるものでもよい。
【００３２】
また、上記のガラス板のうち、化学強化ガラスや風冷強化ガラスは、ガラス板に強化処理を施したガラス板だが、該強化処理は加熱工程や冷却工程を経ることから、強化処理後にガラス板に反り等が生じる場合がある。そのため、本発明に用いるガラス板は、加熱工程及び冷却工程を経る強化処理を施していないものを用いるのが好ましい。より好ましくは、強化処理を施していない非強化ガラス板を用いるとしてもよい。
【００３３】
本発明では、前述したように３枚のガラス板を同厚、すなわち第２ガラス板Ｇ２及び第３ガラス板Ｇ３の厚みが、第１ガラス板の厚みに対して±０．３ｍｍ以内に入るものとする。各ガラス板の厚みを上記の範囲内とすることによって、各ガラス板の中央部のたわみ量を０．５ｍｍ未満とすることが可能となる。
【００３４】
また、本発明では、使用するガラス板の厚みを２〜６．５ｍｍとする。２ｍｍ未満だとたわみの抑制が困難になることがある。また、一般的なガラス板は組成内に着色成分や吸収成分を少なからず含有する為、ガラス板が厚くなるほど日射吸収率が高くなる傾向がある。従って、本発明ではガラス板の厚みを６．５ｍｍ以下とした。また、ガラス板の厚みの下限値を好ましくは３ｍｍ以上としてもよく、上限値を好ましくは５ｍｍ以下としてもよい。
【００３５】
（第１ガラス板Ｇ１）
三層複層ガラス１を構成するガラス板のうち、どのガラス板がたわみ易いかは構成によって異なるが、本発明では、第１ガラス板Ｇ１の第１中空層Ｓ１側の面にのみ低放射膜ＬＥを設けることによって、ガラス板のたわみを抑制することを可能とする。
【００３６】
また、第１ガラス板Ｇ１の日射吸収率を１５％以上、６３％未満とすることによって、前述したように、使用環境でたわみが生じ易いと予想される冬期の環境下であっても、たわみを抑制することを可能とする。下限値を好ましくは１６％以上、より好ましくは２０％以上、上限値を好ましくは６０％未満、より好ましくは５０％以下としてもよい。
【００３７】
（第２ガラス板Ｇ２、第３ガラス板Ｇ３）
本発明では、第２ガラス板Ｇ２及び第３ガラス板Ｇ３に低放射膜ＬＥを設けないものとする。当該ガラス板Ｇ２、Ｇ３の３面〜６面に低放射膜ＬＥを設けると、三層複層ガラス１の断熱性能を向上させる事が出来るが、一方で場合によってはたわみの抑制が不十分になることがある。また、たわみが大きくならない範囲であれば、当該３面〜６面に防眩膜や防汚膜、視野選択膜や反射防止膜等の任意の膜や層を設けたり、フィルムを添付したりしてもよい。
【００３８】
また、第２ガラス板Ｇ２及び第３ガラス板Ｇ３の日射吸収率は、低放射膜ＬＥを有する第１ガラス板Ｇ１程度にならないのであればよく、特に限定するものではない。例えば、第２ガラス板Ｇ２及び第３ガラス板Ｇ３の日射吸収率を０．５％以上、１２％未満としてもよい。
【００３９】
（低放射膜ＬＥ）
低放射膜ＬＥはガラス板のガラス面上に設けられるものであり、透明で、赤外線を反射する膜である。本発明は、該低放射膜ＬＥを２面のみに設けることでガラス板のたわみを抑制するものである。
【００４０】
低放射膜ＬＥは、スパッタリング装置を用いて透明な誘電体膜や金属膜等を積層して得る事が可能であり、公知の低放射膜を用いればよい。例えば、Ａｇを主成分とする金属膜と、誘電体膜とを積層した積層膜が広く知られている。上記の金属膜は、Ａｇを９０〜１００ｗｔ％有する膜としてもよく、任意成分として膜中にＰｄ、Ａｕ、Ｐｔ、Ｔｉ、Ａｌ、Ｃｕ、Ｃｒ、Ｍｏ、Ｎｂ、Ｎｄ、Ｂｉ及びＮｉ等を含んでもよい。また、誘電体膜としては、例えばＺｎ、Ｓｎ、Ｔｉ、Ａｌ、Ｃｒ、Ｚｎ合金、及びＳｎ合金の、酸化物、窒化物、酸窒化物等を用いる事ができる。
【００４１】
低放射膜ＬＥの日射吸収率を１５％以上、６３％未満とする為には、日射光（可視光〜近赤外光にかけての波長光）の吸収率を適宜調整すればよい。例えば、低放射膜ＬＥ内のＡｇを主成分とする金属膜の厚みの合計値を、７ｎｍ以上、４５ｎｍ以下としてもよい。また、使用する誘電体膜としてＴｉＮ等の着色を有する膜を用いたり、Ａｇの他に任意の金属膜を積層して可視光吸収膜を有する積層体としてもよい。
【００４２】
また、低放射膜ＬＥの金属膜としてＡｇを主成分とする膜を用いる場合、通常、金属膜中のＡｇが、他の誘電体膜を成膜する際の酸素ガス等の反応性ガスによって劣化する事を抑制する目的で、該金属膜の上に薄い金属膜や合金膜等のバリア膜を積層することが知られている。金属膜や合金膜は可視光を吸収するものが多いが、該バリア膜を積層した後でさらにその上に誘電体膜を成膜すると、成膜時に使用する酸素等の反応性ガスから生じるプラズマに起因して、該バリア膜が酸化や酸窒化されて可視光の吸収率を小さくすることが可能となる。
【００４３】
上記より、本明細書の低放射膜ＬＥにおいても上記バリア膜を用いてもよく、例えばＺｎＡｌ（ＺｎとＡｌの合金）、Ｔｉ、ＮｉＣｒ（ＮｉとＣｒの合金）、Ｎｂ及びステンレス鋼等を用いるのが好ましい。また、使用する膜の種類や成膜条件によって好適な膜厚が異なるが、例えばＺｎＡｌは１〜３．５ｎｍ、Ｔｉは１〜３ｎｍ、ＮｉＣｒは１〜２ｎｍ、Ｎｂは１〜２ｎｍ、及びステンレス鋼は１．５〜２．５ｎｍとしてもよい。また、前述したように、日射吸収率を上昇させることを目的として、当該バリア膜の厚みを上記の範囲よりも厚くし、可視光の吸収率を大きくしてもよい。
【００４４】
（中空層Ｓ１、Ｓ２）
中空層は、スペーサー１０、２０とガラス板とに囲まれた単一の密閉空間が、気体によって充填された気体層である。第１中空層Ｓ１は第１ガラス板Ｇ１と第２ガラス板Ｇ２との間に形成される層であり、第２中空層Ｓ２は第２ガラス板Ｇ２と第３ガラス板Ｇ３との間に形成される層である。中空層に充填させる気体としては、乾燥空気、アルゴン、クリプトン、ネオンからなる群から選ばれる少なくとも１つを用いるのが好ましい。
【００４５】
上記の「単一の密閉空間」とは、ガラス板とスペーサーとに囲まれた密閉空間の気体層が、スペーサーや樹脂板、フィルム等の他の任意の部材によって分割されないことを指すものとする。なお、例えば特許文献８に開示されたような、吸音性能を付与するための、中空層と連通する連通孔を有する長尺部材を、スペーサーに沿って、該中空層を囲むように、該スペーサーから５〜２０ｍｍ程度中空層側に離した位置に設けるような場合は、上記「分割」に含まないものとする。また、中空層は１層あたり１気室であるとしてもよい。
【００４６】
中空層の１層あたりの厚みは、充填させるガスの種類や断熱性能、及び、三層複層ガラス１を組み付けるサッシに合わせて決定されればよい。通常、中空層が厚いほど断熱性能が向上するため、例えば１層あたり４ｍｍ以上、２層の合計で８ｍｍ以上としてもよい。また、ある特定の厚みより厚くなると充填されたガスが対流してしまい、断熱性能を損なってしまう。この特定の厚みを「対流限界」と言い、通常、乾燥空気は１６ｍｍ、アルゴンは１５ｍｍ、クリプトンは１０ｍｍ、ネオンは２４ｍｍ程度とされている。従って、中空層の厚みは、乾燥空気は４〜１６ｍｍ、アルゴンは４〜１５ｍｍ、クリプトンは４〜１０ｍｍ、ネオンは４〜２４ｍｍとするのが好ましい。また、第１中空層Ｓ１と第２中空層Ｓ２は異なる気体を充填してもよく、第１中空層Ｓ１の厚みと第２中空層Ｓ２の厚みは異なっていても同じでもよい。
【００４７】
また、本発明の中空層の圧力は、前述したように窓ガラスとして使用する際の使用地の、室温における大気圧と同じとする。具体的には、本発明の中空層の２０℃における圧力は、使用地の２０℃における大気圧と同じであるとしてもよい。例えば、室温における大気圧が約１０１３×１０２Ｐａの低地で使用する場合は、中空層の室温における圧力は約１０１３×１０２Ｐａであり、標高が高い高地等で使用する場合は、低地での圧力よりも小さくするものとする。上記のように使用地での大気圧と中空層の圧力とを同程度にすることによって、室温での大気圧と中空層との圧力差に起因するたわみを抑制することが可能である。また、本発明は使用地の大気圧（＝製造時の中空層の圧力）の大小によらず使用することが可能であるため、中空層の圧力は特に限定するものではないが、例えば、２０℃における圧力が７８８×１０２〜１０３０×１０２Ｐａとしてもよい。
【００４８】
（スペーサー１０、２０）
スペーサー１０、２０は、ガラス板とガラス板との間に設置される長尺の部材であり、該スペーサー１０、２０をガラス板の４辺に沿わせて配置し、後述のシール材でガラス板と接着する。また、通常、該スペーサー１０、２０の端部をコーナー部材（図示しない）を用いて連結し、スペーサー同士を固定する。また、スペーサー１０、２０は、内部に乾燥材１１、２１を有していてもよい。なお、図１では、第１ガラス板Ｇ１と第２ガラス板Ｇ２との間にあるスペーサーを１０、第２ガラス板Ｇ２と第３ガラス板Ｇ３との間にあるスペーサーを２０と記載する。
【００４９】
スペーサー１０、２０は、アルミ製が広く普及しているが、断熱性を高めるために熱伝導率の低い樹脂や樹脂複合材、アルミと樹脂の複合材等を用いてもよい。用いられる樹脂としては、可塑剤としてフタル酸化合物やリン酸化合物、安定剤として金属有機酸化合物等が添加された、塩化ビニルを主成分とする樹脂が挙げられる。
【００５０】
（シール材１２、１３、２２、２３）
１次シール材１２、２２は、少なくともガラス板Ｇ１、Ｇ２、Ｇ３とスペーサー１０、２０とを接着する接着材であり、中空層Ｓ１、Ｓ２を密閉する。また、スペーサー１０、２０の外周と、各ガラス板間の隙間を封着するように設ける接着剤を２次シール材１３、２３とする。上記１次シール材１２、２２としてはポリイソブチレン系樹脂等、２次シール材１３、２３としてはポリサルファイド系樹脂やシリコーン系樹脂等を用いるのが一般的である。
【００５１】
（三層複層ガラス１）
三層複層ガラス１は、３枚のガラス板Ｇ１、Ｇ２、Ｇ３を、スペーサー１０、２０を介して所定間隔を隔てて互いに対向させたものであり、前記ガラス板Ｇ１、Ｇ２、Ｇ３の周縁部をシール材１２、１３、２２、２３によって密閉することによって、スペーサーとガラス板に囲まれた中空層Ｓ１、Ｓ２を密閉する構造体である。また、第１ガラス板Ｇ１の第１中空層Ｓ１側の面（２面）に低放射膜ＬＥを有するものである。
【００５２】
本発明の三層複層ガラス１は、熱貫流率が２．５Ｗ／ｍ２Ｋ以下となるものである。下限値は特に限定するものではないが、例えば０．６Ｗ／ｍ２Ｋ以上、より好ましくは０．８Ｗ／ｍ２Ｋ以上としてもよい。また、本発明の三層複層ガラス１は、中空層に充填するガスを断熱性能の高いガスとすることにより、さらに熱貫流率の値を小さくすることが可能である。すなわち、本発明は、前記２つの中空層Ｓ１、Ｓ２が、乾燥空気、アルゴン、及びクリプトンからなる群から選ばれる少なくとも１つが充填された気体層であり、熱貫流率が１．５Ｗ／ｍ２Ｋ未満であるのが好ましい。さらに好ましくは１．３Ｗ／ｍ２Ｋ以下としてもよい。
【００５３】
また、本発明の三層複層ガラス１の中空層Ｓ１、Ｓ２に充填するガスとして、ネオンを用いてもよい。ネオンガスは優れた遮音性能を持つガスであり、一般的には複層ガラスの遮音性能を向上させるガスとして用いられている。本発明の三層複層ガラス１に用いることによって、熱貫流率を２．５Ｗ／ｍ２Ｋ以下とすることが可能となる。すなわち、前記中空層Ｓ１、Ｓ２のうち少なくとも１つが、ネオンを有する気体層であり、熱貫流率が１．５Ｗ／ｍ２Ｋ以上、２．５Ｗ／ｍ２Ｋ以下であるのが好ましい。また、前記中空層Ｓ１、Ｓ２のうち屋外側の中空層Ｓ１をネオン、屋内側の中空層Ｓ２を乾燥空気、アルゴン、又はクリプトンとすると、たわみを抑制し、さらに良好な断熱性能と遮音性能とを実現できるためさらに好ましい。
【００５４】
また、本発明の三層複層ガラス１は、建築物の窓ガラス部材としてサッシ等に組み込まれるものであり、三層複層ガラス１の片面（１面）は屋外、反対側の面（６面）は屋内に面しているものとする。ただし、加熱源や強いエネルギーを有する発光光源に近接しないのであれば、屋内の仕切り板等といったガラスパネルとして使用しても差し支えない。
【００５５】
本発明の三層複層ガラス１は、窓ガラス用のサッシ等に設置することが可能であれば、総厚み（ガラス板と中空層との厚みの合計値）は特に限定されるものではない。また、広く用いられている複層ガラス用のサッシに設置可能とする為に、前記ガラス板と前記中空層の厚みの合計を、４７ｍｍ以下、該中空層の厚みの合計を８ｍｍ以上、とするのが好ましい。また、該ガラス板と該中空層の厚みの合計を、より好ましくは４２ｍｍ以下としてもよい。下限値は特に限定するものではないが、例えば１７ｍｍ以上としてもよい。
【００５６】
また、本発明の三層複層ガラス１は、ガラス板の面積が異なってもたわみ量に大きな差が見られないため、ガラス板の面積は特に限定されるものではない。また、ガラス板の面積が小さくなるに伴って、たわみが生じた際のガラス面の曲率半径が小さくなると予想され、反射像や透過像の歪みを感じやすくなることが懸念される。その為、例えば該三層複層ガラス１のガラス板の短辺を６００ｍｍ以上とするのが好ましいとしてもよい。また、上限値は短辺が３０００ｍｍ以下としてもよい。また、該ガラス板の面の形状は、建物の開口部に合わせて選択されればよく、長方形でも正方形でもよい。
【００５７】
３：三層複層ガラスの実施形態
以下に本発明の実施形態を記載する。本発明は、以下実施形態に限定されるものではない。
【００５８】
本実施形態では、使用する３枚のガラス板をフロート法で製造したソーダ石灰ガラス板（幅１２００ｍｍ×高さ２０００ｍｍ）とする（以下、「フロート板ガラス」又は「ＦＬ」と記載することもある）。また、表１にはＡ〜Ｆの低放射膜を有するガラス板について、それぞれの日射透過率及び日射吸収率を示す。尚、表中の「ガラス面」とは低放射膜が形成されていない側の面を、「膜面」とは低放射膜が形成された側の面を、それぞれ指すものとする。また、低放射膜を持たない厚み３ｍｍのフロート板ガラスは、日射透過率を８５．２％、日射反射率を７．９％（膜面、ガラス面の区別なし）、中空層は２０℃における圧力が１０１３．３×１０２Ｐａであるものとする。
【００５９】
表１の低放射膜の膜構成は、ガラス板と接触する側から、膜Ａ、膜ＢはＴｉＯ２／ＺｎＳｎＯ／ＡＺＯ／Ａｇ／バリア膜１／ＡＺＯ／ＺｎＳｎＯ／ＴｉＯ２、膜ＣはＡＺＯ／Ａｇ／バリア膜１／ＺｎＳｎＯ／ＴｉＯ２、膜Ｄ、膜ＥはＡＺＯ／Ａｇ／バリア膜１／ＡＺＯ／Ａｇ／バリア膜１／ＺｎＳｎＯ／ＴｉＯ２、膜ＦはＡＺＯ／Ａｇ／バリア膜１／ＡＺＯ／Ａｇ／バリア膜２／ＺｎＳｎＯ／ＴｉＯ２と、この順で積層された積層体とし、各膜厚を調整することで、表１に記載した光学特性を示すことが可能である。
【００６０】
なお、上記の「ＺｎＳｎＯ」とはＺｎに対してＳｎを５０ｗｔ％含有する酸化物膜であり、「ＡＺＯ」とはＺｎに対してＡｌを２ｗｔ％含有する酸化物膜である。また、「バリア膜１」とは、Ｚｎに対してＡｌを４ｗｔ％含有する膜を前述したバリア膜として用いるものであり、「バリア膜２」とはＴｉ膜を前述したバリア膜として用いるものである。
【００６１】
【表１】
2020033233.tif 000003
【００６２】
（たわみ量、日射吸収率）
本実施形態のたわみ量及び日射吸収率を、以下の（１）〜（３）方法で算出することが可能である。
【００６３】
（１）まず、三層複層ガラスにおける各ガラス板の日射吸収率をＪＩＳ  Ｒ３１０６（板ガラス類の透過率・反射率・放射率・日射熱取得率の試験方法）に準拠して計算する。
【００６４】
（２）次に、セントラル硝子株式会社が公開する「板ガラス総合カタログ  技術資料編」の第５１−５７ページ（http://www.cg-glass.jp/pro/pdf/all/technique_P51-57.pdfを参照）の記載に従い、使用環境下における各ガラス板及び各中空層の温度を算出する。また、この時の使用環境を「冬期」とし、屋外の温度を−１０℃、屋内の温度を２０℃とする。
【００６５】
（３）次に、汎用ＦＥＭ解析ソフトウェア（Ａｂａｑｕｓ）を用いて、２つの中空層の内部圧力差、及び、それに伴う各ガラス板の変形形状をシミュレーションし、各ガラス板のたわみ量を算出する。尚、中空層の内部圧力差は、生産時の中空層の温度と使用環境下の中空層の温度の差から生じる、中空層の膨張又は収縮から求めることが可能である。当該の「生産時の中空層の温度」は、生産時の室温と同等とみなし２０℃とする。
【００６６】
本発明の実施形態と、各実施形態における第１ガラス板の日射吸収率（表中では「Ａ１」と記載）及びたわみ量について、以下の表２、３に記載した。表２、３中の「Ｇ１」、「Ｇ２」、「Ｇ３」はそれぞれ第１ガラス板、第２ガラス板、第３ガラス板を、「Ｓ１」、「Ｓ２」はそれぞれ第１中空層、第２中空層を、「ＬＥ」は低放射膜を、それぞれ示すものとする。また、ガラス板表面に低放射膜が形成されている場合は、例えば「ＦＬ（３）／ＬＥ」等のように記載する。また、各中空層の「Ａｒ」「Ｋｒ」「空気」「Ｎｅ」は、中空層に封止されたガスの種類を示すものであり、「空気」とは「乾燥空気」を示すものとする。
【００６７】
また、表の「たわみ量」は、屋外側へ向かって凸形状にたわむ場合を「＋」、屋外側に対して凹形状にたわむ場合を「−」と記載する。
【００６８】
【表２】
2020033233.tif 000004
【００６９】
【表３】
2020033233.tif 000005
【００７０】
表２より、本発明の請求項１の範囲内に入る実施形態Ｎｏ．１〜１２は、いずれもたわみ量を０．５ｍｍ未満に抑えることが可能であることがわかる。また、中空層が空気、Ａｒ、又はＫｒであるＮｏ．１〜８、１２は、熱貫流率が０．８５〜１．２２Ｗ／ｍ２Ｋであり、高い断熱性を有することがわかる。また、片方の中空層がＮｅであるＮｏ．９〜１１は、熱貫流率が１．６４〜２．２１Ｗ／ｍ２Ｋであり、良好な断熱性を有することがわかる。また、Ｎｏ．７、８はガラス板の厚みが３ｍｍと５ｍｍで異なる他は同様の構成を有するものだが、ガラス板の厚いＮｏ．８の方が第１ガラス板の日射吸収率が高くなることがわかる。
【００７１】
また、表３より、請求項１の範囲外である実施形態Ｎｏ．１３〜２０は、いずれも断熱性を示すがたわみ量が０．５ｍｍを超えるものである。また、請求項１の範囲外ながらも、少なくとも２面に低放射膜を形成したＮｏ．１３〜１５、１８は、Ｎｏ．１〜１２程ではないがＮｏ．１６、１７、１９、２０よりもたわみを抑制する効果が高いことから、２面に低放射膜を形成するだけでもガラス板のたわみを抑制する傾向が見られることがわかる。
【符号の説明】
【００７２】
Ｇ１：第１ガラス板、Ｇ２：第２ガラス板、Ｇ３：第３ガラス板、Ｓ１：第１中空層、Ｓ２：第２中空層、ＬＥ：低放射膜、１：三層複層ガラス、１０、２０：スペーサー、１１、２１：乾燥材、１２、２２：１次シール材、１３、２３：２次シール材
【図１】
2020033233.tif 000006